(57)【要約】【課題】  優れた強度特性を維持しつつ、耐熱性が改良されたゴム組成物、及び該ゴム組成物を用いたタイヤを提供する。【解決手段】  ビスメルカプトオキサジアゾール化合物を耐熱架橋剤として硫黄と共にゴム組成物に配合することによって、優れた強度特性を維持しつつ、耐熱性に優れたゴム組成物である。【選択図】なし【特許請求の範囲】
【請求項１】
天然ゴムおよび合成ゴムの少なくとも１種からなるゴム成分１００質量部に対して、補強性充填材２０〜１５０質量部と、下記式（I）：
【化１】
2006328310.tif 000005
（式中、Ｒは、飽和もしくは不飽和脂肪族炭化水素基、芳香族炭化水素基、複素環基、又は酸素、窒素及び硫黄の少なくとも１種以上含んだ官能基のいずれか１個又はこれらの２個以上の組み合わせによりなる基、又はこれらの官能基と、アルキル基及びフェニル基との組み合わせからなる官能基を表す）で表されるビスメルカプトオキサジアゾール化合物０．０１〜１０質量部を配合することを特徴とするゴム組成物。
【請求項２】
前記式（Ｉ）のＲは、炭素原子数１〜１２の飽和もしくは不飽和脂肪族炭化水素基、フェニレン基又はナフタレン基であることを特徴とする請求項１記載のゴム組成物。
【請求項３】
前記式（Ｉ）のＲは、テトラメチレン基であることを特徴とする請求項１記載のゴム組成物。
【請求項４】
前記式（Ｉ）のＲは、１，４−フェニレン基であることを特徴とする請求項１記載のゴム組成物。
【請求項５】
前記式（Ｉ）のＲは、１，３−フェニレン基であることを特徴とする請求項１記載のゴム組成物。
【請求項６】
前記補強性充填材は、カーボンブラックであることを特徴とする請求項１記載のゴム組成物。
【請求項７】
請求項１〜６のいずれか１項に記載のゴム組成物をタイヤ構成部材に適用したことを特徴とするタイヤ。
【発明の詳細な説明】
【技術分野】
【０００１】
本発明は、優れた強度特性を維持しつつ、耐熱性が改良されたゴム組成物及びそれを用いたタイヤに関し、特に、耐熱架橋剤を含むゴム組成物に関する。
【背景技術】
【０００２】
一般に、ゴム製品の製造において、原料ゴムに硫黄等の加硫剤を加え、加熱を施して、ゴム分子の間に強固な結合を作らせることにより、ゴムの物性を変化させる、いわゆる原料ゴムの加硫が行われている。この加硫方法は、架橋の調製が比較的容易であり、得られた加硫ゴムの破断強度等の強度特性が高い。しかしながら、得られた加硫ゴムは、該加硫ゴムの分子と分子を結びつけている硫黄架橋部分が、架橋部分を構成する硫黄原子数が多いほど熱的に弱いため、耐熱性に劣るという欠点を有する。
【０００３】
その一方で、近年、自動車用ゴム部品をはじめとして、ゴムの耐熱要求が一段と高まってきていることから、加硫ゴムの優れた強度特性を維持しながら、耐熱性を従来よりもさらに向上させる技術が求められていた。
【発明の開示】
【発明が解決しようとする課題】
【０００４】
そこで、本発明の目的は、優れた強度特性を維持しつつ、耐熱性が改良されたゴム組成物、及び該ゴム組成物を用いたタイヤを提供することにある。
【課題を解決するための手段】
【０００５】
本発明者らは、上記目的を達成すべく鋭意検討した結果、ビスメルカプトオキサジアゾール化合物を耐熱架橋剤として硫黄と共にゴム組成物に配合することによって、優れた強度特性を維持しつつ、耐熱性に優れたゴム組成物を得ることができることを見出し、本発明を完成させた。
【０００６】
すなわち、本発明のゴム組成物は、天然ゴムおよび合成ゴムの少なくとも１種からなるゴム成分１００質量部に対して、補強性充填材２０〜１５０質量部と、下記式（I）：
【化１】
2006328310.tif 000002
（式中、Ｒは、飽和もしくは不飽和脂肪族炭化水素基、芳香族炭化水素基、複素環基、又は酸素、窒素及び硫黄の少なくとも１種以上含んだ官能基のいずれか１個又はこれらの２個以上の組み合わせによりなる基、又はこれらの官能基と、アルキル基及びフェニル基との組み合わせからなる官能基を表す）で表されるビスメルカプトオキサジアゾール化合物０．０１〜１０質量部を配合することを特徴とする。
【０００７】
本発明のゴム組成物の好適例においては、前記式（Ｉ）のＲは、炭素原子数１〜１２の飽和もしくは不飽和脂肪族炭化水素基、フェニレン基又はナフタレン基であることを特徴とする。
【０００８】
本発明のゴム組成物の他の好適例においては、前記式（Ｉ）のＲは、テトラメチレン基であることを特徴とする。
【０００９】
本発明のゴム組成物の他の好適例においては、前記式（Ｉ）のＲは、１，４−フェニレン基であることを特徴とする。
【００１０】
本発明のゴム組成物の他の好適例においては、前記式（Ｉ）のＲは、１，３−フェニレン基であることを特徴とする。
【００１１】
本発明のゴム組成物の他の好適例においては、前記補強性充填材は、カーボンブラックであることを特徴とする。
【００１２】
また、本発明のタイヤは、上記ゴム組成物をタイヤ構成部材に適用したことを特徴とする。
【発明の効果】
【００１３】
本発明によれば、ゴムの強度特性に影響を与えずに耐熱性を改良することができる耐熱架橋剤としてビスメルカプトオキサジアゾール化合物が配合された耐熱性に優れたゴム組成物、及び該ゴム組成物を適用したタイヤを提供することができるという有利な効果を奏する。
【発明を実施するための最良の形態】
【００１４】
以下に、本発明について詳細に説明する。本発明のゴム組成物は、天然ゴム及び合成ゴムの少なくとも1種からなるゴム成分１００質量部に対して、補強性充填材２０〜１５０質量部と下記式（I）：
【化２】
2006328310.tif 000003
（式中、Ｒは、飽和もしくは不飽和脂肪族炭化水素基、芳香族炭化水素基、複素環基、又は酸素、窒素及び硫黄の少なくとも１種以上含んだ官能基のいずれか１個又はこれらの２個以上の組み合わせによりなる基、又はこれらの官能基と、アルキル基及びフェニル基との組み合わせからなる官能基を表す）で表されるビスメルカプトオキサジアゾール化合物０．０１〜１０質量部を配合することを特徴とする。本発明のゴム組成物は、上記式（I）で表されるビスメルカプトオキサジアゾール化合物が配合されているため、通常の硫黄加硫により得られた加硫ゴムよりも耐熱性に優れている。さらに、本発明のゴム組成物は、硫黄加硫により得られた加硫ゴムの優れた強度特性が維持又は向上されている。
【００１５】
本発明のゴム組成物を構成するゴム成分としては、天然ゴム（ＮＲ）及び種々の合成ゴムを適用することができる。上記合成ゴムの具体例としては、スチレン−ブタジエン共重合体ゴム（SBR）、ポリブタジエンゴム、イソプレンゴム、アクリロニトリル−ブタジエンゴム、クロロプレンゴム、エチレンプロピレンゴム、ブチルゴム、ハロゲン化ブチルゴム等の合成ゴムが挙げられる。
【００１６】
本発明のゴム組成物に用いる補強性充填材としては、カーボンブラック、シリカ等が挙げられる。これらの中でも、カーボンブラックが好ましい。
【００１７】
カーボンブラックの種類としては特に制限はなく、従来ゴムの補強性充填材として慣用されているものの中から任意のものを選択して用いることができる。このカーボンブラックとしては、例えばＦＥＦ、ＳＲＦ、ＨＡＦ、ＩＳＡＦ、ＳＡＦ等が挙げられる。
【００１８】
本発明のゴム組成物における上記補強性充填材の配合量は、上記ゴム成分１００質量部に対して２０〜１５０質量部である。補強性充填材の配合量が２０質量部未満では、ゴムの補強性が劣り、１５０質量部を超えると、破断時伸びの低下や加工性の著しい低下の恐れがある。ここで、補強性とゴムの諸特性の両立の観点から、補強性充填材の配合量は、３０〜１２０質量部が好ましい。
【００１９】
本発明のゴム組成物においては、上記式（I）で表されるビスメルカプトオキサジアゾール化合物を耐熱架橋剤として用いる。
【００２０】
上記式（I）のＲの飽和もしくは脂肪族炭化水素基は、炭素数０〜１８の直鎖状、分岐状もしくは環状のいずれかの基であってもよい。飽和脂肪族炭化水素基の具体例としては、メチレン基、エチレン基、トリメチレン基、２−メチルトリメチレン基、２，２−ジメチルトリメチレン基、テトラメチレン基、ペンタメチレン基、ヘキサメチレン基、ヘプタメチレン基、オクタメチレン基、ノナメチレン基、デカメチレン基、ドデカメチレン基、テトラデカメチレン基、ヘキサデカメチレン基、オクタデカメチレン基等が挙げられ、不飽和脂肪族炭化水素基の具体例としては、例えば、ビニレン基、プロペニレン基、ブテニレン基、ペンテニレン基、ヘキセニレン基、ヘプテニレン基、オクテニレン基、デケニレン基、テトラデケニレン基、ヘキサデケニレン基、オクタデケニレン基等が挙げられる。これらの飽和もしくは不飽和の脂肪族炭化水素基には、水酸基、メトキシ基やエトキシ基などのアルコキシル基、アミノ基、置換アミノ基、カルボキシル基、エステル基、ケトン基、アミド基、エーテル基、チオール基、チオエーテル基、スルホニル基、ジスルヒド基などの置換基がついていても良い。これらのうち、炭素原子数１〜１２の飽和もしくは不飽和脂肪族炭化水素基が好ましく、特にテトラメチレン基がより好ましい。
【００２１】
上記式（I）のＲの芳香族炭化水素基は、単員環または多員環のいずれであってもよく、そのような芳香族炭化水素基の具体例として、１，３−フェニレン基、１，４−フェニレン基等のフェニレン基、ナフタレン基、アントラセン基等を挙げることができる。これらの芳香族炭化水素基には、メチル基やエチル基などのアルキル基、水酸基、メトキシ基やエトキシ基などのアルコキシル基、アミノ基、置換アミノ基、カルボキシル基、エステル基、ケトン基、アミド基、エーテル基、チオール基、チオエーテル基、スルホニル基、ジスルヒド基などの置換基がついていても良い。これらのうち、フェニレン基及びナフタレン基が好ましく、特に１，３−フェニレン基及び１，４−フェニレン基がより好ましい。
【００２２】
上記式（I）のＲの複素環基は、単員環または多員環のいずれであってもよく、そのような複素環基の具体例として、ピリジン、キノリン、ピリダジン、ピリミジン、ピラジン、ピロール、フラン、チオフェン、ピラゾール、イソオキサゾール、イソチアゾール、イミダゾール、オキサゾール、チアゾール、トリアゾール、オキサジアゾール、チアジアゾール、テトラゾール等のヘテロ環基等を挙げることができる。これらの芳香族炭化水素基には、メチル基やエチル基などのアルキル基、水酸基、メトキシ基やエトキシ基などのアルコキシル基、アミノ基、置換アミノ基、カルボキシル基、エステル基、ケトン基、アミド基、エーテル基、チオール基、チオエーテル基、スルホニル基、ジスルヒド基などの置換基がついていても良い。
【００２３】
上記式（I）のＲの酸素、窒素及び硫黄の少なくとも１種以上含んだ官能基の具体例としては、アミノ基（−ＮＨ−）、置換アミノ基（−ＮＲ−）、アミド基（−ＣＯＮＨ−）、ケトン基（−ＣＯ−）、エステル基（−ＣＯＯ−）、エーテル基（−Ｏ−）、チオエーテル基（−Ｓ−）、硫酸エステル基（−ＯＳＯ３−）、カーボネート基（−ＯＣＯＯ−）、尿素基（−ＮＨＣＯＮＨ−）等が挙げられる。これらの官能基は、単独又は２種以上組み合わせて用いても良い。さらに、これらの官能基の両端が直接にオキサジアゾール環と結合しても良いし、官能基の両端にアルキル基又はフェニル基を介してオキサジアゾール環と結合しても良い。
【００２４】
本発明のゴム組成物に配合する上記ビスメルカプトオキサジアゾール化合物の配合量は、上記ゴム成分１００質量部に対して０．０１〜１０質量部である。ここで、ビスメルカプトオキサジアゾール化合物の配合量が０．０１質量部未満では、耐熱性の改良効果が得られず、１０質量部を超えると、ゴム組成物の強度特性の低下やスコーチの悪化の恐れがある。なお、破壊強度とスコーチの物性維持の観点から、ビスメルカプトオキサジアゾール化合物の配合量は、０．１〜５質量部が好ましい。
【００２５】
また、本発明のゴム組成物は、硫黄を加硫剤として含有する。硫黄の配合量は、０．１〜５質量部の範囲が好ましい
【００２６】
さらに、本発明のゴム組成物には、本発明の目的が損なわれない範囲で、所望により、通常ゴム工業界で用いられる各種薬品、例えば加硫促進剤、プロセス油、老化防止剤、オゾン劣化防止剤、シランカップリング剤、スコーチ防止剤、亜鉛華、ステアリン酸などを配合することができる。
【００２７】
さらに、本発明は、上述したゴム組成物をタイヤ構成部材に適用したタイヤである。前述したように、本発明のゴム組成物は耐熱性に優れているので、該ゴム組成物をトレッドに用いるのが特に好ましい。
【実施例】
【００２８】
以下に、本発明を、実施例を挙げてさらに詳しく説明するが、本発明は、これらの実施例によって何ら限定されるものではない。
【００２９】
本実施例に用いる耐熱架橋剤としての種々のビスメルカプトオキサジアゾール化合物の合成につき説明する。化合物Ａ〜Ｃを、下記の合成例１〜３に従って合成した。
【００３０】
（合成例１）
化合物Ａ：１，４−ビス（１，３，４−オキサジアゾール−２（３H）−チオン−５−イル）−ベンゼン
温度計、攪拌機、コンデンサーを取り付けた四つ口フラスコ（５００ミリリットル）に、テレフタル酸ジヒドラジド５０．０ｇ（０．２５８モル）、水酸化カリウム４３．３ｇ（０．７７４モル）、エタノール２００ミリリットル、脱イオン水１００ミリリットルを加え、１０℃まで冷却した。攪拌下、二硫化炭素３９．２ｇ（０．５１６モル）を３０分かけて徐々に滴下した。滴下終了後、加温し、環流下（内温８２℃）で１２時間攪拌した。減圧下にてエタノールを留去し、その残渣水溶液に３６%塩酸水溶液７８．５ｇ（０．７７４モル）を徐々に添加した。析出した結晶を濾別し、脱イオン水３００ミリリットルにて洗浄した後、減圧乾燥することで目的物（淡黄色結晶）を得た。この反応の収量は６０．５ｇ（０．２５６モル）であり、収率は９９％であった。
融点  ２８１℃
１Ｈ−ＮＭＲ（ＤＭＳＯ）７．８〜８．０（ｍ，４Ｈ）
ＩＲ  １６２０ｃｍ−１（ＣＮ）
【００３１】
（合成例２）
化合物Ｂ：１，３−ビス（１，３，４−オキサジアゾール−２（３H）−チオン−５−イル）−ベンゼン
温度計、攪拌機、コンデンサーを取り付けた四つ口フラスコ（５００ミリリットル）に、イソフタル酸ジヒドラジド５０．０ｇ（０．２５８モル）、水酸化カリウム４３．３ｇ（０．７７４モル）、エタノール２００ミリリットル、脱イオン水１００ミリリットルを加え、１０℃まで冷却した。攪拌下、二硫化炭素３９．２ｇ（０．５１６モル）を３０分かけて徐々に滴下した。滴下終了後、加温し、環流下（内温８２℃）で１２時間攪拌した。減圧下にてエタノールを留去し、その残渣水溶液に３６%塩酸水溶液７８．５ｇ（０．７７４モル）を徐々に添加した。析出した結晶を濾別し、脱イオン水３００ミリリットルにて洗浄した後、減圧乾燥することで目的物（淡黄色結晶）を得た。この反応の収量は５９．５ｇ（０．２５２モル）であり、収率は９８％であった。
融点  ２５０℃
１Ｈ−ＮＭＲ（ＤＭＳＯ）７．６〜８．２（ｍ，４Ｈ）
ＩＲ  １６５０ｃｍ−１（ＣＮ）
【００３２】
（合成例３）
化合物Ｃ：１，４−ビス（１，３，４−オキサジアゾール−２（３H）−チオン−５−イル）−ブタン
温度計、攪拌機、コンデンサーを取り付けた四つ口フラスコ（３リットル）に、アジピン酸ジヒドラジド３００ｇ（１．７２モル）、水酸化カリウム２８９ｇ（５．１６モル）、エタノール１２００ミリリットル、脱イオン水６００ミリリットルを加え、１０℃まで冷却した。攪拌下、二硫化炭素２８８ｇ（３．７８モル）を６０分かけて徐々に滴下した。滴下終了後、加温し、環流下（内温８２℃）で１２時間攪拌した。減圧下にてエタノールを留去し、その残渣水溶液に３６%塩酸水溶液５２３ｇ（５．１６モル）を徐々に添加した。析出した結晶を濾別し、脱イオン水１０００ミリリットルにて洗浄した後、減圧乾燥することで目的物（淡黄色結晶）を得た。
この反応の収量は３７０ｇ（１．４３モル）であり、収率は８３％であった。
融点  １９６℃
１Ｈ−ＮＭＲ（ＤＭＳＯ）１．６〜１．８（ｍ，４Ｈ）、２．８〜２．９（ｍ，４Ｈ）
ＩＲ  １６２０ｃｍ−１（ＣＮ）
【００３３】
（実施例１〜３、従来例）
合成例１〜３で得た化合物A〜Ｃをそれぞれ用いて表１に示す配合処方に従って、バンバリーミキサーを用いて各種ゴム組成物を調整し、得られたゴム組成物を１４５℃で４５分の条件で加硫してサンプルを作成した。比較のため、ビスメルカプトオキサジアゾール化合物を含まないゴム組成物を上記と同じ配合処方により作成した。
【００３４】
これらのゴム組成物を、破断時伸びＥｂ、破断時引張強度Ｔｂ、３００％時の引張応力Ｍ300及び耐熱性について下記の方法でそれぞれ評価した。結果を表１に示す。
【００３５】
（１）  破断時伸びＥｂ、破断時引張強度Ｔｂ及び３００％時の引張応力Ｍ300の評価方法
ＪＩＳ  Ｋ６２５１に基づいて、各サンプルの破断時伸びＥｂ（％）、破断時引張強度Ｔｂ（ＭＰａ）及び３００％時の引張応力Ｍ300を測定し、従来例の値を１００として指数表示した。なお、指数値が大きい程、各物性が良好であることを示す。
【００３６】
（２）  耐熱性の評価方法
ＪＩＳ  Ｋ６２６５に記載のフレクソメーターによる定応力測定を行い、サンプル内部に亀裂が発生するまでの時間を耐熱疲労時間とし、従来例の値を１００として指数表示した。なお、指数値が大きい程、耐熱性が良好であることを示す。
【００３７】
【表１】
2006328310.tif 000004
【００３８】
表２より、実施例１〜３のいずれにおいても従来例より耐熱性が大幅に向上した。また、実施例１〜３の破断時伸びＥｂ、破断時引張強度Ｔｂ及び３００％時の引張応力Ｍ300は、従来例と同等であるか、又は従来例より向上していた。